(57)【特許請求の範囲】
【請求項１】
（Ａ）ポリオルガノシロキサン粒子含有グラフト共重合体１００重量部と（Ｂ）リン酸化合物からなるｐＨ緩衝剤０．１〜１．５重量部を含むポリオルガノシロキサン含有グラフト共重合体組成物であり、
（Ａ）ポリオルガノシロキサン粒子含有グラフト共重合体が、（Ａ）１００重量％に対し、（ａ−１）ポリオルガノシロキサン粒子からなるコア層の重量比率が５０〜９５重量％であり、（ａ−２）ビニル単量体の重合体からなるグラフト層の重量比率が５〜５０重量％であり、
（Ｂ）リン酸化合物からなるｐＨ緩衝剤が、リン酸二水素アルカリ金属塩およびリン酸水素二アルカリ金属塩の混合物であることを特徴とするポリオルガノシロキサン粒子含有グラフト共重合体組成物。
【請求項２】
（Ａ）ポリオルガノシロキサン粒子含有グラフト共重合体１００重量部と（Ｂ）リン酸化合物からなるｐＨ緩衝剤０．１〜１．５重量部を含むポリオルガノシロキサン含有グラフト共重合体組成物であり、
（Ａ）ポリオルガノシロキサン粒子含有グラフト共重合体が、（Ａ）１００重量％に対し、（ａ−１）ポリオルガノシロキサン粒子からなるコア層の重量比率が５０〜９５重量％であり、（ａ−２）ビニル単量体の重合体からなるグラフト層の重量比率が５〜５０重量％であり、
（Ｂ）リン酸化合物からなるｐＨ緩衝剤のｐＨが６．５〜７．０であることを特徴とするポリオルガノシロキサン粒子含有グラフト共重合体組成物。
【請求項３】
（Ｂ）リン酸化合物からなるｐＨ緩衝剤が、リン酸二水素ナトリウム、リン酸水素二ナトリウム、リン酸トリナトリウム、リン酸二水素カリウム、リン酸水素二カリウム、リン酸トリカリウムからなる群より選ばれる少なくとも一つからなることを特徴とする、請求項２に記載のポリオルガノシロキサン含有グラフト共重合体組成物。
【請求項４】
（Ａ）ポリオルガノシロキサン粒子含有グラフト共重合体が、（ａ−１）ポリオルガノシロキサン粒子からなるコア層の重量比率が７０〜８５重量％であり、（ａ−２）ビニル単量体の重合体からなるグラフト層の重量比率が１５〜３０重量％であることを特徴とする請求項１〜３のいずれかに記載のポリオルガノシロキサン粒子含有グラフト共重合体組成物。
【請求項５】
（Ｂ）リン酸化合物からなるｐＨ緩衝剤の量が、０．１〜０．６重量部を含むことを特徴とする請求項１〜４のいずれかに記載のポリオルガノシロキサン粒子含有グラフト共重合体組成物。
【請求項６】
請求項１〜５のいずれか１項に記載のポリオルガノシロキサン粒子含有グラフト共重合体組成物０．１〜１０重量部、（Ｃ）熱可塑性樹脂１００重量部を含み、
前記（Ｃ）熱可塑性樹脂が、ポリカーボネート樹脂、ポリカーボネート樹脂とＡＢＳ樹脂のアロイ、ポリカーボネート樹脂とポリエステル樹脂のアロイからなる群より選ばれる１種である熱可塑性樹脂組成物。
【発明の詳細な説明】
【技術分野】
【０００１】
本発明は、難燃性、耐衝撃性、耐熱性、湿熱老化特性に優れた熱可塑性樹脂組成物を提供するための、ポリオルガノシロキサン粒子含有グラフト共重合体に関する。また、ポリオルガノシロキサン粒子含有グラフト共重合体を含む熱可塑性樹脂組成物に関する。
【背景技術】
【０００２】
熱可塑性樹脂の用途、特に、電気電子用途においては、難燃性、耐衝撃性、耐熱性、湿熱老化特性といった様々な物性がバランスよく良好な熱可塑性樹脂組成物が求められている。
【０００３】
熱可塑性樹脂の諸物性を改良するために、コアシェル構造を有するグラフト共重合体が用いられており、以下のような特許文献１や特許文献２のものが例示される。特許文献１には、ポリオルガノシロキサン粒子含有グラフト共重合体が開示されているが、このポリオルガノシロキサン粒子含有グラフト共重合体では、湿熱老化特性の改善効果に課題があった。特許文献２には、ｐＨ緩衝剤を含むＭＢＳコアシェルグラフトポリマーが開示されているが、このＭＢＳコアシェルグラフトポリマーでは、難燃性の改善効果に課題があった。従来のグラフト共重合体は、難燃性、耐衝撃性、耐熱性および湿熱老化特性の全てを改善するものでなかった。
【先行技術文献】
【特許文献】
【０００４】
【特許文献１】特開２００３−１２９１０号公報
【特許文献２】特開平０７−２８６０８７号公報
【発明の概要】
【発明が解決しようとする課題】
【０００５】
従来のグラフト共重合体は、熱可塑性樹脂組成物に配合しても、難燃性、耐衝撃性、耐熱性および湿熱老化特性の全てを改善するものでなかった。
【課題を解決するための手段】
【０００６】
本発明は、上記目的を達成するために、特定量のリン酸系化合物からなるｐＨ緩衝剤を含み、特定の設計のポリオルガノシロキサン粒子含有グラフト共重合体としたものである。
［１］すなわち、本発明は、（Ａ）ポリオルガノシロキサン粒子含有グラフト共重合体１００重量部と（Ｂ）リン酸化合物からなるｐＨ緩衝剤０．１〜１．５重量部を含むポリオルガノシロキサン含有グラフト共重合体組成物であり、（Ａ）ポリオルガノシロキサン粒子含有グラフト共重合体が、（Ａ）１００重量％に対し、（ａ−１）ポリオルガノシロキサン粒子からなるコア層の重量比率が５０〜９５重量％であり、（ａ−２）ビニル単量体の重合体からなるグラフト層の重量比率が５〜５０重量％であることを特徴とするポリオルガノシロキサン粒子含有グラフト共重合体組成物に関する。
［２］さらに本発明は、（Ｂ）リン酸化合物からなるｐＨ緩衝剤が、リン酸二水素ナトリウム、リン酸水素二ナトリウム、リン酸トリナトリウム、リン酸二水素カリウム、リン酸水素二カリウム、リン酸トリカリウムからなる群より選ばれる少なくとも一つからなることを特徴とするポリオルガノシロキサン含有グラフト共重合体組成物に関する。
［３］さらに本発明は、（Ｂ）リン酸化合物からなるｐＨ緩衝剤が、リン酸二水素アルカリ金属塩およびリン酸水素二アルカリ金属塩の混合物であることを特徴とするポリオルガノシロキサン含有グラフト共重合体組成物に関する。
［４］さらに本発明は、（Ｂ）リン酸化合物からなるｐＨ緩衝剤のｐＨが６．５〜７．０であることを特徴とするポリオルガノシロキサン粒子含有グラフト共重合体組成物に関する。
［５］さらに本発明は、（Ａ）ポリオルガノシロキサン粒子含有グラフト共重合体が、（ａ−１）ポリオルガノシロキサン粒子からなるコア層の重量比率が７０〜８５重量％であり、（ａ−２）ビニル単量体の重合体からなるグラフト層の重量比率が１５〜３０重量％であることを特徴とするポリオルガノシロキサン粒子含有グラフト共重合体組成物に関する。
［６］さらに本発明は、（Ｂ）リン酸化合物からなるｐＨ緩衝剤の量が、０．１〜０．６重量部を含むことを特徴とするポリオルガノシロキサン粒子含有グラフト共重合体組成物に関する。
［７］さらに本発明は、ポリオルガノシロキサン粒子含有グラフト共重合体組成物０．１〜１０重量部、（Ｃ）熱可塑性樹脂１００重量部を含む熱可塑性樹脂組成物に関する。
［８］（Ｃ）熱可塑性樹脂が、ポリカーボネート樹脂、ポリカーボネート樹脂とＡＢＳ樹脂のアロイ、ポリカーボネート樹脂とポリエステル樹脂のアロイからなる群より選ばれる１種である熱可塑性樹脂組成物に関する。
【発明の効果】
【０００７】
本発明のポリオルガノシロキサン粒子含有グラフト共重合体は、このような課題を解決するものであり、難燃性、耐衝撃性、耐熱性、湿熱老化特性に優れる樹脂組成物を提供するものである。
【発明を実施するための形態】
【０００８】
＜ポリオルガノシロキサン粒子含有グラフト共重合体組成物＞
本発明のポリオルガノシロキサン粒子含有グラフト共重合体組成物は、（Ａ）ポリオルガノシロキサン粒子含有グラフト共重合体１００重量部、（Ｂ）リン酸化合物からなるｐＨ緩衝剤０．１〜１．５重量部を含む。
【０００９】
＜（Ａ）ポリオルガノシロキサン粒子含有グラフト共重合体＞
本発明の（Ａ）ポリオルガノシロキサン粒子含有グラフト共重合体は、（ａ−１）ポリオルガノシロキサン粒子からなるコア層５０〜９５重量％ と、（ａ−２）ビニル重合体からなるグラフト層５〜５０重量％からなる。
【００１０】
＜（ａ−１）ポリオルガノシロキサン粒子からなるコア層＞
（ａ−１）ポリオルガノシロキサン粒子からなるコア層を形成するポリオルガノシロキサンとしては、ポリジメチルシロキサン、ポリメチルフェニルシロキサン、ジメチルシロキサン−ジフェニルシロキサン共重合体、ジメチルシロキサン−アクリル酸ブチル共重合体などがあげられる。これらは単独で用いてもよく、２種以上を組み合わせて用いてもよい。
【００１１】
＜ポリオルガノシロキサン＞
前記ポリオルガノシロキサンは、例えば、オルガノシロキサンおよび（または）２官能シラン化合物、ビニル系重合性基含有シラン化合物、必要に応じて使用される３官能以上のシラン化合物などからなるポリオルガノシロキサン形成成分を重合することによりうることができる。
【００１２】
＜オルガノシロキサンおよび（または）２官能シラン化合物＞
前記オルガノシロキサンおよび（または）２官能シラン化合物は、ポリオルガノシロキサン鎖の主骨格を構成する成分であり、オルガノシロキサンの具体例としては、例えば、ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）、テトラデカメチルシクロヘプタシロキサン（Ｄ７）、ヘキサデカメチルシクロオクタシロキサン（Ｄ８）など、２官能シラン化合物の具体例としては、ジエトキシジメチルシラン、ジメトキシジメチルシラン、ジフェニルジメトキシシラン、ジフェニルジエトキシシラン、３−クロロプロピルメチルジメトキシシラン、３−グリシドキシプロピルメチルジメトキシシラン、ヘプタデカフルオロデシルメチルジメトキシシラン、トリフルオロプロピルメチルジメトキシシラン、オクタデシルメチルジメトキシシランなどがあげられる。
これらのなかでは、難燃性が良好という点からＤ４またはＤ３〜Ｄ７の混合物もしくはＤ３〜Ｄ８の混合物を７０〜１００％、さらには８０〜１００％を含み、残りの成分としてはジフェニルジメトキシシラン、ジフェニルジエトキシシランなどを０〜３０％、さらには０〜２０％含むものが好ましく用いられる。
【００１３】
＜ビニル系重合性基含有シラン化合物＞
前記ビニル系重合性基含有シラン化合物は、前記オルガノシロキサン、２官能シラン化合物、３官能以上のシラン化合物などと共重合し、共重合体の側鎖または末端にビニル系重合性基を導入するための成分であり、このビニル系重合性基は後述するビニル系単量体から形成されるビニル系（共）重合体と化学結合する際のグラフト活性点として作用する。さらには、ラジカル重合開始剤によってグラフト活性点間をラジカル反応させて架橋結合を形成させることができ架橋剤としても使用できる成分でもある。このときのラジカル重合開始剤は後述のグラフト重合において使用されうるものと同じものが使用できる。なお、ラジカル反応によって架橋させたばあいでも、一部はグラフト活性点として残るのでグラフトは可能である。
【００１４】
前記ビニル系重合性基含有シラン化合物の具体例としては、例えば、γ−メタクリロイルオキシプロピルジメトキシメチルシラン、γ−メタクリロイルオキシプロピルトリメトキシシラン、γ−メタクリロイルオキシプロピルトリエトキシシラン、γ−メタクリロイルオキシプロピルジエトキシメチルシラン、γ−アクリロイルオキシプロピルジメトキシメチルシラン、γ−アクリロイルオキシプロピルトリメトキシシランなどの（メタ）アクリロイルオキシ基含有シラン化合物、ｐ−ビニルフェニルジメトキシメチルシラン、ｐ−ビニルフェニルトリメトキシシランなどのビニルフェニル基含有シラン化合物、ビニルメチルジメトキシシラン、ビニルトリメトキシシラン、ビニルトリエトキシシランなどのビニル基含有シラン化合物、メルカプトプロピルトリメトキシシラン、メルカプトプロピルジメトキシメチルシランなどのメルカプト基含有シラン化合物があげられる。これらのなかでは（メタ）アクリロイルオキシ基含有シラン化合物、ビニル基含有シラン化合物、メルカプト基含有シラン化合物が経済性の点から好ましく用いられる。
【００１５】
なお、前記ビニル系重合性基含有シラン化合物がトリアルコキシシラン型であるばあいには、次に示す３官能以上のシラン化合物の役割も有する。
【００１６】
＜３官能以上のシラン化合物＞
前記３官能以上のシラン化合物は、前記オルガノシロキサン、２官能シラン化合物、ビニル系重合性基含有シラン化合物などと共重合することによりポリオルガノシロキサンに架橋構造を導入してゴム弾性を付与するための成分、すなわちポリオルガノシロキサンの架橋剤として用いられる。具体例としては、テトラエトキシシラン、メチルトリエトキシシラン、メチルトリメトキシシラン、エチルトリエトキシシラン、３−グリシドキシプロピルトリメトキシシラン、ヘプタデカフルオロデシルトリメトキシシラン、トリフルオロプロピルトリメトキシシラン、オクタデシルトリメトキシシランなどの４官能、３官能のアルコキシシラン化合物などがあげられる。これらのなかではテトラエトキシシラン、メチルトリエトキシシランが架橋効率の高さの点から好ましく用いられる。
【００１７】
＜ポリオルガノシロキサン粒子の組成比＞
前記オルガノシロキサン、２官能シラン化合物、ビニル系重合性基含有シラン化合物、および３官能以上のシラン化合物の重合時の使用割合は、通常、オルガノシロキサンおよび／または２官能シラン化合物（オルガノシロキサンと２官能シラン化合物との割合は、通常重量比で１００／０〜０／１００、さらには１００／０〜７０／３０）５０〜９９．９％、さらには６０〜９９％、ビニル系重合性基含有シラン化合物０〜４０％、さらには０．５〜３０％、３官能以上のシラン化合物０〜５０％、さらには０．５〜３９％であるのが好ましい。なお、ビニル系重合性基含有シラン化合物、３官能以上のシラン化合物は同時に０％になることはなく、いずれかは０．１％以上使用するのが好ましい。
前記オルガノシロキサンおよび２官能シラン化合物の使用割合があまりにも少なすぎるばあいには、配合して得られた樹脂組成物が脆くなる傾向がある。また、あまりにも多いばあいは、ビニル系重合性基含有シラン化合物および３官能以上のシラン化合物の量が少なくなりすぎて、これらを使用する効果が発現されにくくなる傾向にある。また、前記ビニル系重合性基含有シラン化合物あるいは前記３官能以上のシラン化合物の割合があまりにも少ないばあいには、難燃性の発現効果が低くなり、また、あまりにも多いばあいには、配合して得られた樹脂組成物が脆くなる傾向がある。
【００１８】
＜ポリオルガノシロキサン粒子の他の形態＞
本発明のポリオルガノシロキサン粒子は、ポリオルガノシロキサンのみからなるものであっても、ポリオルガノシロキサンとビニル重合体の複合体やポリオルガノシロキサンとビニル重合体の共重合体であってもよい。
前記ビニル重合体としては、ポリアクリル酸ブチル、アクリル酸ブチル−スチレン共重合体が挙げられる。
【００１９】
＜乳化重合＞
前記ポリオルガノシロキサン粒子は、例えば、前記オルガノシロキサンおよび（または）２官能シラン化合物、ビニル系重合性基含有シラン化合物、必要に応じて使用される３官能以上のシラン化合物からなるポリオルガノシロキサン形成成分を乳化重合することにより製造することが好ましい。
前記乳化重合は、例えば、前記ポリオルガノシロキサン形成成分および水を乳化剤の存在下で機械的剪断により水中に乳化分散して酸性状態にすることで行なうことができる。このばあい、機械的剪断により数μｍ以上の乳化液滴を調製したばあい、重合後にえられるポリオルガノシロキサン粒子の平均粒子径は使用する乳化剤の量により０．０２〜０．６μｍの範囲で制御することができる。
【００２０】
＜ポリオルガノシロキサン粒子からなるコア層の体積平均粒子径＞
ポリオルガノシロキサン粒子からなるコア層の体積平均粒子径は、光散乱法または電子顕微鏡観察から求められ、難燃性および耐衝撃性の観点から、０．００８〜０．６μｍが好ましく、０．０１〜０．３μｍ、さらには０．０２〜０．１μｍ、とくには、０．０３〜０．０５μｍであることが好ましい。
該平均粒子径が０．００８μｍ未満では耐衝撃性が発現しない傾向にあり、また０．６μｍをこえるばあいには、難燃性が悪くなる傾向にある。
【００２１】
＜乳化剤＞
前記乳化重合では、酸性状態下で乳化能を失わない乳化剤を用いることが好ましい。具体例としては、アルキルベンゼンスルホン酸、アルキルベンゼンスルホン酸ナトリウム、アルキルスルホン酸、アルキルスルホン酸ナトリウム、（ジ）アルキルスルホコハク酸ナトリウム、ポリオキシエチレンノニルフェニルエーテルスルホン酸ナトリウム、アルキル硫酸ナトリウムなどがあげられる。これらは単独で用いてもよく２種以上を組み合わせて用いてもよい。これらのなかで、アルキルベンゼンスルホン酸、アルキルベンゼンスルホン酸ナトリウム、アルキルスルホン酸、アルキルスルホン酸ナトリウム、（ジ）アルキルスルホコハク酸ナトリウムがエマルジョンの乳化安定性が比較的高いことから好ましい。さらに、アルキルベンゼンスルホン酸およびアルキルスルホン酸はポリオルガノシロキサン形成成分の重合触媒としても作用するので特に好ましい。
【００２２】
＜酸性状態＞
酸性状態は、系に硫酸や塩酸などの無機酸やアルキルベンゼンスルホン酸、アルキルスルホン酸、トリフルオロ酢酸などの有機酸を添加することでえられ、ｐＨは生産設備を腐食させないことや適度な重合速度がえられるという点で１〜３に調整することが好ましく、さらに１．０〜２．５に調整することがより好ましい。
【００２３】
＜重合温度＞
重合のための加熱は適度な重合速度がえられるという点で６０〜１２０℃が好ましく、７０〜１００℃がより好ましい。
【００２４】
＜中和＞
なお、酸性状態下ではポリオルガノシロキサンの骨格を形成しているＳｉ−Ｏ−Ｓｉ結合は切断と生成の平衡状態にあり、この平衡は温度によって変化するので、ポリオルガノシロキサン鎖の安定化のために、水酸化ナトリウム、水酸化カリウム、炭酸ナトリウムなどのアルカリ水溶液の添加により中和することが好ましい。さらには、該平衡は、低温になるほど生成側により、高分子量または高架橋度のものが生成しやすくなるので、高分子量または高架橋度のものをうるためには、ポリオルガノシロキサン形成成分の重合を６０℃以上で行ったあと室温以下に冷却して５〜１００時間程度保持してから中和することが好ましい。
かくして、えられるポリオルガノシロキサン粒子は、例えば、オルガノシロキサンおよび（または）２官能シラン化合物、ビニル系重合性基含有シラン化合物から形成されたばあい、それらは通常ランダムに共重合してビニル系重合性基を有した重合体となる。また、３官能以上のシラン化合物を共重合したばあい、架橋された網目構造を有したものとなる。さらに、後述するグラフト重合時に用いられるようなラジカル重合開始剤によってビニル系重合性基間をラジカル反応により架橋させたばあい、ビニル系重合性基間が化学結合した架橋構造を有し、かつ一部未反応のビニル系重合性基が残存したものとなる。
【００２５】
＜トルエン不溶分量＞
本発明のポリオルガノシロキサン粒子のトルエン不溶分量は、ポリオルガノシロキサン粒子０．５ｇをトルエン８０ｍｌに、室温で２４時間、浸漬した後、トルエン不溶分の乾燥後の重量を測定することにより、求められる。ポリオルガノシロキサンのトルエン不溶分量は、難燃性および耐衝撃性の観点から、５０〜９５重量％が好ましく、６０〜９０重量％がより好ましい。
【００２６】
＜ポリオルガノシロキサン粒子からなるコア層の重量比率＞
（Ａ）ポリオルガノシロキサン粒子含有グラフト重合体において、（ａ−１）ポリオルガノシロキサン粒子からなるコア層と（ａ−２）ビニル系単量体の重合体からなるグラフト層の重量比率としては、耐衝撃性と難燃性の観点から、（Ａ）１００重量％に対し、（ａ−１）５０〜９５重量％、（ａ−２）５〜５０重量％が好ましく、（ａ−１）６０〜９０重量％、（ａ−２）１０〜４０重量％がより好ましく、（ａ−１）７０〜８５重量％、（ａ−２）１５〜３０重量％がさらに好ましい。
（Ａ）ポリオルガノシロキサン粒子含有グラフト共重合体が、（Ａ）１００重量％に対し、（ａ−１）ポリオルガノシロキサン粒子からなるコア層の重量比率が５０〜９５重量％であり、（ａ−２）ビニル単量体の重合体からなるグラフト層の重量比率が５〜５０重量％である
（ａ−１）ポリオルガノシロキサン粒子からなるコア層の重量比率が５０重量％より低い場合には、熱可塑性樹脂組成物の難燃性が発現しない点から好ましくない。また、９５重量％を超える場合には、熱可塑性樹脂組成物の耐衝撃性や難燃性が発現しない。
【００２７】
＜（ａ−２）ビニル系単量体の重合体からなるグラフト層＞
本発明の（ａ−２）ビニル系単量体の重合体からなるグラフト層を形成するためのビニル単量体としては、例えば、スチレン、α−メチルスチレン、パラメチルスチレン、パラブチルスチレンなどの芳香族ビニル系単量体、アクリロニトリル、メタクリロニトリルなどのシアン化ビニル系単量体、アクリル酸メチル、アクリル酸エチル、アクリル酸プロピル、アクリル酸ブチル、アクリル酸−２−エチルヘキシル、アクリル酸グリシジル、アクリル酸ヒドロキシエチル、メタクリル酸メチル、メタクリル酸エチル、メタクリル酸ブチル、メタクリル酸ラウリル、メタクリル酸グリシジル、メタクリル酸ヒドロキシエチルなどの（メタ）アクリル酸エステル系単量体、イタコン酸、（メタ）アクリル酸、フマル酸、マレイン酸などのカルボキシル基含有ビニル系単量体などがあげられる。これらは、単独で用いてもよく２種以上を組み合わせて用いてもよい。
前記のビニル系単量体としては、耐衝撃性の観点から、メタクリル酸アルキル、芳香族ビニル系単量体が好ましく、スチレン、メタクリル酸メチルがより好ましい。
また、難燃性に優れることから、前記ビニル単量体の７０重量％以上がメタクリル酸メチルであることが好ましく、８０重量％以上がメタクリル酸メチルであることがより好ましく、９０重量％以上がメタクリル酸メチルであることがさらに好ましく、９５重量％以上がメタクリル酸メチルであることが特に好ましい。
【００２８】
＜グラフト重合＞
前記グラフト重合は、通常の乳化重合が適用でき、ポリオルガノシロキサン粒子のラテックス中で前記ビニル系単量体のラジカル重合を行なえばよい。また、ビニル系単量体は、１段階で重合させてもよく２段階以上で重合させてもよい。
【００２９】
＜ラジカル重合＞
前記ラジカル重合としては、ラジカル重合開始剤を熱分解することにより反応を進行させる方法でも、また、還元剤を使用するレドックス系での反応などとくに限定なく行なうことができる。
【００３０】
＜ラジカル重合開始剤＞
ラジカル重合開始剤の具体例としては、クメンハイドロパーオキサイド、ｔ−ブチルハイドロパーオキサイド、ベンゾイルパーオキサイド、ｔ−ブチルパーオキシイソプロピルカーボネート、ジ−ｔ−ブチルパーオキサイド、ｔ−ブチルパーオキシラウレイト、ラウロイルパーオキサイド、コハク酸パーオキサイド、シクロヘキサンノンパーオキサイド、アセチルアセトンパーオキサイドなどの有機過酸化物、過硫酸カリウム、過硫酸アンモニウムなどの無機過酸化物、２，２’−アゾビスイソブチロニトリル、２，２’−アゾビス−２，４−ジメチルバレロニトリルなどのアゾ化合物などがあげられる。このうち、反応性の高さから有機過酸化物または無機過酸化物が特に好ましい。
【００３１】
＜還元剤＞
また、前記レドックス系で使用される還元剤としては硫酸第一鉄／グルコース／ピロリン酸ナトリウム、硫酸第一鉄／デキストロース／ピロリン酸ナトリウム、または硫酸第一鉄／ナトリウムホルムアルデヒドスルホキシレート／エチレンジエアミン酢酸塩などの混合物などがあげられる。
【００３２】
＜ラジカル重合開始剤の量＞
前記ラジカル重合開始剤の使用量は、用いられるポリオルガノシロキサン粒子１００部に対して、通常、０．００５〜２０部、さらには０．０１〜１０部であり、とくには０．０３〜５部であるのが好ましい。前記ラジカル重合開始剤の量が０．００５部未満のばあいには反応速度が低く、生産効率がわるくなる傾向があり、２０部をこえると反応中の発熱が大きくなり生産が難しくなる傾向がある。
【００３３】
＜連鎖移動剤＞
また、ラジカル重合の際に要すれば連鎖移動剤も使用できる。該連鎖移動剤は通常の乳化重合で用いられているものであればよく、とくに限定はされない。
前記連鎖移動剤の具体例としては、ｔ−ドデシルメルカプタン、ｎ−オクチルメルカプタン、ｎ−テトラデシルメルカプタン、ｎ−ヘキシルメルカプタンなどがあげられる。連鎖移動剤は任意成分であるが、使用するばあいの使用量は、ビニル系単量体１００部に対して０．０１〜５部であることが好ましい。前記連鎖移動剤の量が０．０１部未満のばあいには用いた効果がえられず、５部をこえると重合速度が遅くなり生産効率が低くなる傾向がある。
【００３４】
＜重合時の反応温度＞
また、重合時の反応温度は、通常３０〜１２０℃であるのが好ましい。
前記重合では、ポリオルガノシロキサン粒子がビニル系重合性基を含有するばあいにはビニル系単量体がラジカル重合開始剤によって重合する際に、ポリオルガノシロキサン粒子のビニル系重合性基と反応することにより、グラフトが形成される。ポリオルガノシロキサン粒子にビニル重合性基が存在しない場合、特定のラジカル開始剤、例えば、ｔ−ブチルパーオキシラウレートなどを用いれば、ケイ素原子に結合したメチル基などの有機基から水素を引く抜き、生成したラジカルによってビニル系単量体が重合しグラフトが形成される。
【００３５】
＜ビニル系重合性基含有シラン化合物＞
また、ビニル系単量体のうちの０．１〜１０重量％、好ましくは０．５〜５重量％をビニル系重合性基含有シラン化合物を用いて重合し、ｐＨ５以下の酸性状態下で再分配反応させてもグラフトが生成する。これは、酸性状態ではポリオルガノシロキサンの主骨格のＳｉ−Ｏ−Ｓｉ結合は、切断と生成の平衡状態にあるので、この平衡状態でビニル系単量体とビニル系重合性基含有シラン化合物を共重合すると、重合によって生成中あるいは生成したビニル系共重合体の側鎖のシランがポリオルガノシロキサン鎖と反応してグラフトが生成するのである。該ビニル系重合性基含有シラン化合物は、ポリオルガノシロキサン粒子の製造時に必要あれば使用されるものと同じものでよく、該ビニル系重合性基含有シラン化合物の量が０．１重量％未満のばあいには、ビニル系単量体のグラフトする割合が低下し、１０重量％をこえるばあいには、ラテックスの安定性が低くなる傾向にある。
【００３６】
＜フリーポリマー＞
なお、ポリオルガノシロキサン粒子の存在下でのビニル系単量体の重合では、グラフト共重合体の枝にあたる部分（ここでは、ビニル系単量体の重合体）が幹成分（ここではポリオルガノシロキサン粒子）にグラフトせずに枝成分だけで単独に重合してえられるいわゆるフリーポリマーも副生し、グラフト共重合体とフリーポリマーの混合物としてえられるが、本発明においてはこの両者を併せてグラフト共重合体という。
【００３７】
＜グラフト共重合体の紛体＞
乳化重合によってえられたグラフト共重合体からなる難燃剤は、ラテックスのまま使用してもよいが、適用範囲が広いことから、ラテックスからポリマーを分離して粉体として使用することが好ましい。ポリマーを分離する方法としては、通常の方法、例えば、ラテックスに塩化カルシウム、塩化マグネシウム、硫酸マグネシウムなどの金属塩を添加することによりラテックスを凝固、分離、水洗、脱水し、乾燥する方法があげられる。また、スプレー乾燥法も使用できる。
【００３８】
＜（Ｂ）リン酸化合物からなるｐＨ緩衝剤：＞
本発明の（Ｂ）リン酸化合物からなるｐＨ緩衝剤は、リン酸化合物からなり、リン酸二水素ナトリウム、リン酸水素二ナトリウム、リン酸トリナトリウム、リン酸二水素カリウム、リン酸水素二カリウム、リン酸トリカリウムが好ましい。
（Ｂ）ｐＨ緩衝剤のｐＨは、ポリカーボネート樹脂の湿熱老化特性を維持する観点から、中性付近に調整することが好ましく、ｐＨ６〜７．５に調整することが好ましく、ｐＨ６．５〜７．０に調整することが特に好ましい。
前記リン酸化合物の中でも、ｐＨを中性付近に調整することが比較的容易であることからリン酸二水素アルカリ金属塩とリン酸水素二アルカリ金属塩を併用することが好ましく、その中でもリン酸二水素ナトリウムおよびリン酸水素二カリウムを併用することが特に好ましい。
また、本発明の（Ｂ）リン酸化合物からなるｐＨ緩衝剤は、水酸化ナトリウムおよび／または水酸化カリウム、およびリン酸を混合して調製してもよい
本発明の（Ｂ）リン酸化合物からなるｐＨ緩衝剤の含有量は、ポリオルガノシロキサン粒子含有グラフト共重合体組成物において、（Ａ）ポリオルガノシロキサン粒子含有グラフト共重合体１００重量部に対して、０．１重量部以上１．５重量部以下であることが好ましい。さらに０．２重量部以上１．２重量部以下であることが好ましく、０．３重量部以上１．０重量部以下であることがより好ましく、０．４重量部以上０．８重量部以下であることが特に好ましい。
ｐＨ緩衝剤が０．１重量部未満となると湿熱老化特性の改良効果が発現しにくい傾向にあり、また１．５重量部を超えると耐熱性等の物性が低下する傾向がある。
【００３９】
＜（Ｂ）リン酸化合物からなるｐＨ緩衝剤の添加方法＞
ｐＨ緩衝剤の添加方法については、ｐＨ緩衝剤の溶液、好ましくは水溶液を、ラテックス、スラリー、脱水樹脂、乾燥粉体のいずれかの状態のポリオルガノシロキサン粒子含有グラフト共重合体に添加して、混合することができる。中でも、脱水樹脂あるいは乾燥粉体の状態に添加する方法が好ましい。
【００４０】
＜グラフト共重合体を含む熱可塑性樹脂組成物＞
また、本発明は、（Ａ）ポリオルガノシロキサン粒子含有グラフト共重合体と（Ｂ）ｐＨ緩衝剤を含むポリオルガノシロキサン粒子含有グラフト共重合体組成物を（Ｃ）熱可塑性樹脂と配合した熱可塑性樹脂組成物に関する。
【００４１】
熱可塑性樹脂組成物は、さらに、（Ｄ）ポリテトラフルオロエチレン、（Ｅ）リン系難燃剤、（Ｆ）難燃助剤、（Ｘ）その他配合剤を含んでもよい。
【００４２】
＜（Ｃ）熱可塑性樹脂＞
前記（Ｃ）熱可塑性樹脂としては、ポリカーボネート系樹脂（ＰＣ樹脂）、ナイロン等のポリアミド系樹脂（ＰＡ樹脂）、ポリエチレンテレフタレート系樹脂（ＰＥＴ樹脂）、ポリブチレンテレフタレート系樹脂（ＰＢＴ樹脂）、ポリ乳酸（ＰＬＡ）等のポリヒドロキシアルカノエート系樹脂（ＰＨＡ樹脂）、ポリスチレン系樹脂（ＰＳ樹脂）、ポリ塩化ビニル系樹脂（ＰＶＣ樹脂）、ポリフェニレンスルフィド系樹脂（ＰＰＳ樹脂）、ポリフェニレンエーテル系樹脂（ＰＰＥ樹脂）や、アクリロニトリル−ブタジエン−スチレン共重合体系樹脂（ＡＢＳ樹脂）、アクリロニトリルスチレンアクリレート共重合体系樹脂（ＡＳＡ樹脂）、アクリロニトリル−スチレン共重合体系樹脂（ＡＳ樹脂）、ポリサルフォン系樹脂、ポリオレフィン系樹脂（ＰＯ樹脂）が好ましく用いられる。
また、ＰＣ樹脂／ＡＢＳ樹脂、ＰＣ樹脂／ＡＳＡ樹脂、ＰＣ樹脂／ＰＬＡ樹脂、ＰＣ樹脂／ＰＥＴ樹脂、ＰＣ樹脂／ＰＢＴ樹脂、ＰＰＥ樹脂／ＰＳ樹脂、ＰＰＥ樹脂／ＰＯ樹脂などのポリマーアロイ樹脂も好ましく用いられる。
【００４３】
本発明の（Ｃ）熱可塑性樹脂としては、電気・電子用途において、難燃性、耐衝撃性、及び耐熱性に優れるＰＣ樹脂のアロイ、電気特性に優れるＰＢＴ樹脂、又は電気特性と耐熱性に優れるＰＰＥ樹脂／ＰＳ樹脂のアロイを適宜必要に応じて使うことが好ましい。
なかでも、本発明の（Ｃ）熱可塑性樹脂として、最も広範に使用できるのは、ＰＣ樹脂のアロイである。ＰＣ樹脂のアロイとしては、成形性とコストのバランスに優れるＰＣ樹脂／ＡＢＳ樹脂のアロイ、環境循環サイクルへの貢献できるＰＣ樹脂／ＰＬＡ樹脂のアロイ、成形性に優れるＰＣ樹脂／ＰＢＴ樹脂のアロイが好ましい。  
【００４４】
これらの（Ｃ）熱可塑性樹脂の中でも、耐衝撃性と難燃性、耐熱性、耐久性のバランスに優れる観点から、ＰＣ樹脂、ＰＣ樹脂／ＡＢＳ樹脂のアロイ、ＰＣ樹脂／ＰＢＴ樹脂のアロイ、ＰＣ樹脂／ＰＥＴ樹脂のアロイが特に好ましい。
【００４５】
＜（Ｄ）ポリテトラフルオロエチレン＞
本発明の樹脂組成物は、特にＵＬ−９４試験等の試験方法で試験が可能な燃焼時の滴下につき防止効果を得る観点から、滴下防止剤として、フッ素樹脂、好ましくはポリテトラフルオロエチレン（ＰＴＦＥ）を含むことが好ましい。このようなＰＴＦＥとしては、繊維形成型のものが好ましく、フッ素の含有量が７３重量％程度のものが好ましく、重量平均分子量が５００万のものが好適である。具体的には、ダイキン工業株式会社製の、商品名：ポリフロンＦＡ−５００（登録商標）や商品名：ＭＰＡ−ＦＡ１００、商品名：ポリフロンＦＡ−５００（登録商標）や商品名：ＭＰＡ  ＦＡ１００、三井デュポンフロロケミカル株式会社製の、商品名：ＰＴＦＥ６−Ｊなどがある。ＰＴＦＥはハンドリング性が悪いため、ハンドリング性を重視する場合にはＰＴＦＥを他の樹脂で被覆した被覆ＰＴＦＥを使用することも出来る。具体的には、三菱レイヨン株式会社製の、商品名：メタブレンＡ−３８００（被覆ＰＴＦＥ中のＰＴＦＥの含有比率は５０重量％である）、ＰＩＣ社製の、商品名：Ｐｏｌｙ  ＴＳ  ＡＤ００１などが挙げられる。燃焼時に滴下が問題となる場合に、その防止効果が有効に得られるように、また成型時の流動性を確保するために、前記ＰＴＦＥ（被覆ＰＴＦＥの場合には該被覆ＰＴＦＥ中のＰＴＦＥ成分）の添加量は、マトリクス樹脂１００重量部当たり、０．１〜２重量部であることを要し、好ましくは１重量部以下、より好ましくは０．６重量部以下である。
【００４６】
＜（Ｅ）リン系難燃剤＞
本発明の熱可塑性樹脂組成物は、（Ｃ）熱可塑性樹脂１００重量部に対し、（Ｅ）リン系難燃剤０〜２５重量部を含んでもよい。
前記（Ｅ）リン系難燃剤としては、（Ｅ１）赤リン、（Ｅ２）無機リン化合物、（Ｅ３）有機リン化合物等を挙げることができるが、ハロゲン原子を含まないものが焼却処分時の燃焼排ガス問題の側面から好ましく、また、埋め立て処分時の地下水への溶出問題や取り扱い時の安全性の観点から、より好ましくはリン酸エステル、縮合リン酸エステル、亜リン酸エステル、縮合亜リン酸エステル、有機ホスフォン酸エステルであり、さらに好ましくはリン酸エステル、縮合リン酸エステルであり、特に好ましくは縮合リン酸エステルであり、最も好ましくは縮合リン酸エステルのポリマー、又は、前記リン酸エステル、又は前記有機ホスフォン酸エステルである。
【００４７】
＜（Ｅ１）赤リン＞
前記（Ｅ１）赤リンとしては、一般に知られる赤リンの他に、その表面を予め後述する難燃助剤である金属水酸化物の被膜を形成したもの、該金属水酸化物、及び熱硬化性樹脂からなる被膜を形成したもの、該金属水酸化物の被膜上に熱硬化性樹脂の被膜を二重に形成したもの等を挙げることができる。
【００４８】
＜（Ｅ２）無機リン化合物＞
前記（Ｅ２）無機リン化合物としては、ポリリン酸アンモニウムなどの無機系リン酸塩等を挙げることができる。
【００４９】
＜（Ｅ３）有機リン化合物＞
前記（Ｅ３）有機リン化合物としては、（Ｅ３−１）リン酸エステル、（Ｅ３−２）縮合リン酸エステル、（Ｅ３−３）亜リン酸エステル、（Ｅ３−４）縮合亜リン酸エステル及びその芳香環ハロゲン置換化合物、（Ｅ３−５）含ハロゲンリン酸エステル、（Ｅ３−６）含ハロゲン縮合リン酸エステル、（Ｅ３−７）窒素含有リン酸エステル、（Ｅ３−８）有機ホスフォン酸エステル等の有機リン酸エステルの他、（Ｅ３−９）ホスフィン、（Ｅ３−１０）ホスフィンオキシド、（Ｅ３−１１）ホスフォン酸塩、（Ｅ３−１２）ホスファゼン、ホスホルアミド、有機ホスフォニウム塩等のリン酸化合物が挙げられる。
難燃性に優れ、かつ成型時の金型腐食や難燃性の経時変化が抑制できることから、好ましくは（Ｅ３−２）縮合リン酸エステル、（Ｅ３−４）縮合亜リン酸エステルである。
例えば、レゾルシンポリフォスフェートであり、具体的には、旭電化工業社製のアデカスタブＰＦＲやアデカスタブＦＰ５００、大八化学工業社製のＣＲ−７４１、ＰＸ−２００、ＰＸ−２０２等が好ましく用いられる。
【００５０】
＜（Ｅ３−１）リン酸エステル＞
前記リン酸エステルとしては、トリメチルホスフェート、トリエチルホスフェート、トリプロピルホスフェート、トリブチルホスフェート、トリペンチルホスフェート、トリヘキシルホスフェート、ジメチルエチルホスフェート、メチルジブチルホスフェート、エチルジプロピルホスフェート、２−エチルヘキシルジ（ｐ−トリル）ホスフェート、ビス（２−エチルヘキシル）ｐ−トリルホスフェート、トリトリルホスフェート、ジ（ドデシル）ｐ−トリルホスフェート、トリス（２−ブトキシエチル）ホスフェート、トリシクロヘキシルホスフェート、トリフェニルホスフェート、エチルジフェニルホスフェート、ジブチルフェニルホスフェート、フェニルビスドデシルホスフェート、クレジルジフェニルホスフェート、トリクレジルホスフェート、ｐ−トリルビス（２，５，５’−トリメチルヘキシル）ホスフェート、クレジル−２，６−キシレニルホスフェート、トリキシレニルホスフェート、ヒドロキシフェニルジフェニルホスフェート、トリス（ｔ−ブチルフェニル）ホスフェート、トリス（ｉ−プロピルフェニル）ホスフェート、２−エチルヘキシルジフェニルホスフェート、ビス（２−エチルヘキシル）フェニルホスフェート、トリ（ノニルフェニル）ホスフェート、フェニルビスネオペンチルホスフェート、チオリン酸エステル等が挙げられる。
【００５１】
＜（Ｅ３−２）縮合リン酸エステル＞
前記縮合リン酸エステルとしては、１，３−フェニレン  ビス（ジフェニルホスフェート）、１，４−フェニレン  ビス（ジキシレニルホスフェート）、１，３−フェニレン  ビス（３，５，５’−トリメチルヘキシルホスフェート）、ビスフェノールＡ  ビス（ジフェニルホスフェート）、４，４’−ビフェニル  ビス（ジキシレニルホスフェート）、１，３，５−フェニレン  トリス（ジキシレニルホスフェート）等が挙げられる。
【００５２】
＜（Ｅ３−３）亜リン酸エステル＞
前記亜リン酸エステルとしては、トリメチルホスファイト、トリエチルホスファイト、トリフェニルホスファイト、トリクレジルホスファイト等が挙げられる。
【００５３】
＜（Ｅ３−４）縮合亜リン酸エステル＞  
前記縮合亜リン酸エステルとしては、１，３−フェニレン  ビス（ジフェニルホスファイト）、１，３−フェニレン  ビス（ジキシレニルホスファイト）、１，４−フェニレン  ビス（３，５，５’−トリメチルヘキシルホスファイト）、ビスフェノールＡ  ビス（ジフェニルホスファイト）、４，４’−ビフェニル  ビス（ジキシレニルホスファイト）、１，３，５−フェニレン  トリス（ジキシレニルホスファイト）等が挙げられ、前記縮合亜リン酸エステルの芳香環ハロゲン置換化合物は、これらの化合物の芳香環ハロゲン置換化合物である。
【００５４】
＜（Ｅ３−５）含ハロゲンリン酸エステル＞
前記含ハロゲンリン酸エステルとしては、トリス（ジクロロプロピル）ホスフェート、トリス（β−クロロプロピル）ホスフェート、トリス（クロロエチル）ホスフェート、トリス（トリブロモネオペンチル）ホスフェート、２−クロロエチルジフェニルホスフェート等が挙げられる。
【００５５】
＜（Ｅ３−６）含ハロゲン縮合リン酸エステル＞
前記含ハロゲン縮合リン酸エステルとしては、２，２−ビス（クロロメチル）トリメチレン  ビス（ビス（２−クロロエチル）ホスフェート）、ポリオキシアルキレン  ビスジクロロアルキルホスフェート等が挙げられる。
【００５６】
＜（Ｅ３−７）窒素含有リン酸エステル＞
前記窒素含有リン酸エステルとしては、メラミンホスフェート、メラミンピロホスフェート、メラミンポリホスフェート、リン酸エステルモボリド等が挙げられる。
【００５７】
＜（Ｅ３−８）有機ホスフォン酸エステル＞
前記有機ホスフォン酸エステルとしては、メチルホスフォン酸ジフェニル、エチルホスフォン酸ジエチル、フェニルホスフォン酸ジエチル、チオホスフォン酸エステル等が挙げられる。
【００５８】
＜（Ｅ３−９）ホスフィン＞
前記ホスフィンとしては、トリ−ｎ−ブチルホスフィン、トリ−ｎ−オクチルホスフィン、トリシクロヘキシルホスフィン、トリフェニルホスフィン、ビス（ジフェニルホスフィノ）−２，２−ジメチルプロパン等の他、ジクロロフェニルホスフィン等のハロゲン化物等が挙げられる。
【００５９】
＜（Ｅ３−１０）ホスフィンオキシド＞
前記ホスフィンオキシドとしては、ホスフィンオキサイド、トリフェニルホスフィンオキサイド、トリ−ｎ−オクチルホスフィンオキシド、トリス（３−ヒドロキシプロピル）ホスフィンオキサイド、ｎ−ブチル−ビス（３−ヒドロキシプロピル）ホスフィンオキサイド、トリス（２−シアノエチル）ホスフィンオキサイド、チオホスフィンオキサイド等の他、ジクロロプロピルホスフィンオキシド、ジクロロイソプロピルホスフィンオキシド等のハロゲン化物等が挙げられる。
【００６０】
＜（Ｅ３−１１）ホスフォン酸塩＞
前記ホスフォン酸塩としては、ニトリロトリスメチレンホスフォン酸メラミン付加物等が挙げられる。
【００６１】
＜（Ｅ３−１２）ホスファゼン＞
前記ホスファゼンとしては、環状フェノキシホスファゼン、環状ホスファゼンオリゴマー化合物、フォスフォニトリリッククロライド等が挙げられる。
【００６２】
＜（Ｆ）難燃助剤＞
本発明の熱可塑性樹脂組成物は、より難燃性を高めるために、（Ｆ）難燃助剤を含んでもよい。（Ｆ）難燃助剤は、（Ｆ１）金属塩、（Ｆ２）金属酸化物、（Ｆ３）シリコーン化合物、（Ｆ４）アンチモン系難燃助剤、及び（Ｆ５）金属水酸化物が挙げられる。その中でも、難燃助剤としての効果が高い金属塩がより好ましい。
【００６３】
また、（Ｆ）難燃助剤は、熱可塑性樹脂組成物の難燃性の観点から、（Ｅ）リン系難燃剤と併用することが好ましい。
（Ｆ）難燃助剤の添加量は、難燃性と機械的特性の観点から、（Ｃ）熱可塑性樹脂１００重量部に対し、０．００１〜５重量部が好ましく、０．１〜３重量部がより好ましく、０．２〜１重量部がさらに好ましく、０．３〜０．６重量部が特に好ましい。
【００６４】
＜（Ｆ１）金属塩＞
前記（Ｆ１）金属塩としては、炭酸コバルト、炭酸ニッケル、炭酸銅、炭酸アルミニウム、炭酸亜鉛等の炭酸金属塩；ホウ酸亜鉛等のホウ酸金属塩；有機金属塩等が挙げられる。
中でも、（Ｆ１）金属塩としては、スルホン酸金属塩、硫酸モノエステル金属塩、スルホンアミド金属塩等の硫黄含有有機金属塩；芳香族スルホイミド、芳香族スルホンスルホン酸、パーフルオロアルカンスルホン酸、及び芳香族スルホン酸のアルカリ金属塩等の有機アルカリ金属塩等の有機金属塩が好ましく、（Ｃ）熱可塑性樹脂が芳香族系のＰＣ樹脂あるいはＰＣ樹脂のアロイである場合には、難燃性の観点から、硫黄含有有機金属塩が特に好ましい。
【００６５】
＜硫黄含有有機金属塩＞
前記硫黄含有有機金属塩としては、スルホン酸金属塩、硫酸モノエステル金属塩、スルホンアミド金属塩等が挙げられる。
このうち、難燃性の観点から、スルホン酸金属塩が好ましく、（アルキル）芳香族スルホン酸金属塩、パーフルオロアルカンスルホン酸金属塩、脂肪族スルホン酸金属塩、ジアリールスルホンスルホン酸金属塩、アルキル硫酸金属塩がより好ましく、難燃性が少量で良好になるという点から特に好ましくはパーフルオロブタンスルホン酸カリウムであり、また、ハロゲンを含まないことおよび難燃性が少量で良好になるという点から特に好ましくはジフェニルスルホン−３−スルホン酸カリウム、ドデシルベンゼンスルホン酸ナトリウム（ドデシル基は分岐型及び／または直鎖型である）、キシレンスルホン酸ナトリウム、クメンスルホン酸ナトリウムであり、最も好ましくは工業的に安価に入手して利用できることからドデシルベンゼンスルホン酸に代表される（アルキル）芳香族スルホン酸のナトリウム塩（例えば、アルキル基の平均鎖長が１２であるアルキルベンゼンスルホン酸ナトリウムである花王株式会社製ネオペレックスＧ−１５（登録商標）、もしくはキシレンスルホン酸ナトリウムであるテイカ株式会社製テイカトックスＮ１１４０（登録商標）、クメンスルホン酸ナトリウムであるテイカ株式会社製テイカトックスＮ５０４０（登録商標））である。これらは、単独で用いてもよく、２種以上を併用してもよい。
【００６６】
＜スルホンアミド金属塩＞
前記スルホンアミド金属塩としては、サッカリンのナトリウム塩、Ｎ−（ｐ−トリルスルホニル）−ｐ−トルエンスルホイミドのナトリウム塩、Ｎ−（Ｎ‘−ペンジルアミノカルボニル）スルファニルイミドのナトリウム塩、Ｎ−（フェニルカルボキシル）−スルファニルイミドのナトリウム塩等；（アルキル）芳香族スルホン酸金属塩としては、ドデシルベンゼンスルホン酸ナトリウム、パラトルエンスルホン酸ナトリウム、ジクロロベンゼンスルホン酸ナトリウム、ベンゼンスルホン酸ナトリウム、キシレンスルホン酸ナトリウム、クメンスルホン酸ナトリウム等；パーフルオロアルカンスルホン酸金属塩としては、パーフルオロブタンスルホン酸カリウム、パーフルオロメチルブタンスルホン酸カリウム等；
脂肪族スルホン酸金属塩としては、ドデシルスルホン酸ナトリウム、ジオクチルスルポコハク酸ナトリウム等；ジアリールスルホンスルホン酸金属塩としては、ジフェニルスルホン−３−スルホン酸カリウム、４，４Ｌジブロモジフェニルースルホン−３−スルホン酸カリウム、４−クロロ−４‘−ニトロジフェニルスルホン−３−スルホン酸カリウム、ジフェニルスルホン−３，３’−ジスルホン酸カリウム等；アルキル硫酸金属塩としてはドデシル硫酸ナトリウム等が挙げられる。
【００６７】
＜金属塩の金属＞
前記金属塩の金属としては、ナトリウム、カリウム、リチウム、ルビジウム、セシウム、ベリリウム、マグネシウム、カルシウム、ストロンチウム、バリウム、アルミニウム等が好ましく、ナトリウム、カリウム、リチウム、ルビジウム、セシウムがより好ましく、ナトリウム、カリウムが特に好ましい。
【００６８】
＜（Ｆ２）金属酸化物＞
前記（Ｆ２）金属酸化物としては、酸化チタン、酸化コバルト、酸化ニッケル、酸化銅、酸化アルミニウム、酸化亜鉛、酸化鉄等が挙げられる。
【００６９】
＜（Ｆ３）シリコーン化合物＞
前記（Ｆ３）シリコーン化合物としては、分子量、及びそれを構成するＭ単位、Ｄ単位、Ｔ単位及びＱ単位を適宜調整したものを使用することが好ましく、そのためにジオルガノジクロロシラン、モノオルガノトリクロロシラン、及びテトラクロロシランや、それらの部分加水分解縮合物の適量を有機溶剤中に溶解し、水を添加して加水分解して、部分的に縮合することでシリコーン化合物を形成し、さらにトリオルガノクロロシランを添加して反応させることによって、重合を終了させ、その後、溶媒を蒸留等で分離することで得られるものが挙げられる。
【００７０】
＜（Ｆ４）アンチモン系難燃助剤＞
前記（Ｆ４）アンチモン系難燃助剤としては、三酸化二アンチモン、四酸化二アンチモン、五酸化二アンチモン等が挙げられるが、好ましくは三酸化二アンチモンであり、より好ましくは、アルコキシシランで表面処理を施した三酸化二アンチモンである。
【００７１】
＜（Ｆ５）金属水酸化物＞
前記（Ｆ５）金属水酸化物としては、水酸化アルミニウム、水酸化マグネシウム、水酸化亜鉛、水酸化チタン等が挙げられる。
【００７２】
＜エポキシ基含有化合物、カルボジイミド含有化合物の添加＞
（Ｃ）熱可塑性樹脂として、加水分解性の樹脂、例えば、ＰＬＡ樹脂などのポリヒドロキシアルカノエート樹脂を用いる場合には、（Ｃ）熱可塑性樹脂の加水分解を抑制する為に、エポキシ基含有化合物やカルボジイミド含有化合物を配合してもよい。
【００７３】
＜（Ｘ）その他配合剤＞
本発明の樹脂組成物には、通常使用される配合剤を適宜添加することができる。そのような添加剤としては、繊維強化剤、充填剤、酸化防止剤、着色剤、顔料、導電性付与剤、伝熱性付与剤、加水分解抑制剤、増粘剤、可塑剤、滑剤、紫外線吸収剤、帯電防止剤、流動性改良剤、離型剤、相溶化剤、充填剤とマトリックス樹脂とのカップリング剤、熱安定剤、摺動性付与剤等が挙げられる。
【００７４】
＜混合方法＞
本発明の樹脂組成物の各成分の混合は、公知の混練機械によって行なうことができる。このような混練機械としてはミキシングロール、カレンダーロール、バンバリーミキサー、ヘンシェルミキサー、リボンブレンダー、ニーダー、押出機、ブロー成形機、インフレーション成形機等を挙げることができる。
【００７５】
＜成形品＞
本発明の樹脂組成物から得られる成形品は、住宅・建材用途、電気・電子用途、自動車用途等の部材として適宜使用できるが、耐衝撃性や難燃性、耐久性に優れることから、好ましくは電子機器筐体、電子機器内部部品、自動車構造部材、自動車内装部品、及び光反射板に使用される。
【００７６】
＜成型法＞
本発明の樹脂組成物の成形法としては、射出成形法、押出成形法、ブロー成形法、カレンダー成形法、インフレーション成形法、回転成形法などを適用することができる。
【実施例】
【００７７】
以下では、本発明をより具体的に表す実施例を説明するが、本発明はこれらのみに限定されない。なお、以下における測定および試験はつぎのように行った。
（重合転化率）
得られたラテックスの一部を採取・精秤し、１３０℃の熱風乾燥器中で１時間乾燥後の固形分量を精秤することでラテックス中の固形成分比率を求めた。
（体積平均粒子径）
シードポリマー、ポリオルガノシロキサン粒子およびグラフト共重合体の体積平均粒子径をラテックスの状態で測定した。測定装置として、日機装株式会社製のＭＩＣＲＯＴＲＡＣＵＰＡ１５０を用いて体積平均粒子径（μｍ）を測定した。
（耐衝撃性）
ＡＳＴＭＤ−２５６に準じて、１／８バーを用いてアイゾット試験により評価した。
（耐熱性）
ＡＳＴＭ  Ｄ６４８に準じ、測定荷重１．８ＭＰａで評価した。また試験は１／４バーを使用して実施した。
（難燃性）
ＵＬ９４  Ｖ試験に準拠した垂直燃焼試験法にて、５サンプルの総燃焼時間を測定して評価した。
（成形加工性）
メルトフローインデックスを２６０℃、５ｋｇ／ｃｍ2荷重で測定した。
（湿熱老化）
１／８バーを９０℃９５％ＲＨ環境下で放置し、一定時間経過後にアイゾット試験により耐衝撃性を評価した。
【００７８】
（製造例１）
イオン交換水２００重量部、アルキル基の平均鎖長が１２のアルキルベンゼンスルホン酸ナトリウム（ＳＤＢＳ）１重量部、ドデシルベンゼンスルホン酸
（ＤＢＳＡ）１重量部、平均分子量２０００の末端ジヒドロキシポリジメチルシロキサン（ＤＨＰＤＭＳ）９７．５重量部、及びγ−メタクリロイルオキシプロピルメチルジメトキシシラン（ＤＳＭＡ）２．５重量部からなる混合物を、ホモミキサーにより１００００ｒｐｍで５分間撹搾後、高圧ホモジナイザーに５００ｂａｒの圧力下で３回通過させてシロキサンエマルジョンを調製した。このエマルジョンを速やかに撹搾機、還流冷却器、窒素吹込口、単量体追加口、温度計を備えた５ロフラスコに一括して仕込んだ。系を撹搾しながら、３０℃で６時間反応させた。その後、２３℃に冷却して２０時間放置後、系のｐＨを３重量％炭酸水素ナトリウム水溶液で６．８にして重合を終了し、ポリオルガノシロキサン粒子を含むラテックスを得た。重合転化率は９７％、ポリオルガノシロキサン粒子のラテックスの体積平均粒子径は０．２８μｍ、ポリオルガノシロキサン粒子の重量平均分子量は２３万であった。
【００７９】
撹搾機、還流冷却器、窒素吹込口、単量体追加口および温度計を備えた５ロフラスコに、イオン交換水２４０重量部（オルガノシロキサン粒子を含むラテックスからの持ち込み分を含む）、及び上記ポリオルガノシロキサン粒子のラテックスを固形分相当で８３．５重量部を仕込み、系を撹搾しながら窒素気流下に重合である温度６０℃まで昇温した。その温度に到達してから１時間後に、ナトリウムホルムアルデヒドスルホキシレート（ＳＦＳ）０．２５重量部、エチレンジアミン４酢酸２ナトリウム（ＥＤＴＡ）０．００２重量部、及び硫酸第一鉄０．０００５重量部を添加したのち、トリアリルイソシアヌレート（ＴＡＩＣ）２重量部、及びクメンハイドロパーオキサイド（ＣＨＰ）０．０５重量部からなるグラフト単量体の混合物を一括で追加し、３０分間撹搾を続けた。
【００８０】
その後、さらにクメンハイドロパーオキサイドを０．０４重量部添加して３０分間撹搾した後、メチルメタクリレート（ＭＭＡ）１４．５重量部、２−エチルヘキシルチオグリコレート（２ＥＨＴＧ）０．０６重量部、及びＣＨＰ０．１４５重量部からなるグラフト単量体の混合物を２０重量部／時間の追加速度で滴下追加した。追加終了後、さらに２時間撹搾を続け、さらにＣＨＰ０．０５重量部を添加してから３０分間撹搾を続けることによってポリオルガノシロキサン粒子含有グラフト共重合体（Ａ−１）のラテックスを得た。グラフト成分すべての重合転化率は１００％であり、ラテックスの体積平均粒子径は０．３０μｍであった。
【００８１】
７０℃に加温しミスト状に噴霧した前記ラテックスに、９０℃に加温しミスト状に噴霧した１０重量％塩化カルシウム水溶液を固形分で４重量部相当となるように接触させて、凝固スラリーを得た。得られた凝固スラリーを１２５℃まで加熱し、２分間保持した後、５０℃まで冷却して脱水、樹脂量の１５倍の水で２回洗浄した。続いて、洗浄後の樹脂（ポリオルガノシロキサン粒子含有グラフト共重合体１００重量部を含む）に、ｐＨ緩衝剤であるリン酸水素二カリウムとリン酸二水素ナトリウムを４３／５７重量％の比率で混合した７％水溶液７．８５重量部（ｐＨ緩衝剤０．５５重量部を含む）を添加した。その後、乾燥させて、ポリオルガノシロキサン粒子含有グラフト共重合体（Ａ−１）１００重量部および（Ｂ）ｐＨ緩衝剤０．５５重量部からなる組成物の粉体を得た。なお、（Ｂ）ｐＨ緩衝剤０．５５重量部は、リン酸水素二カリウム０．２４重量部とリン酸二水素ナトリウム０．３１重量部の混合物からなる。
【００８２】
（製造例２）
テトラエトキシシラン１．９部、γ−メタクリロイルオキシプロピルジメトキシメチルシラン０．５部およびオクタメチルシクロテトラシロキサン９７．６部を混合し、シロキサン混合物１００部を得た。ドデシルベンゼンスルホン酸ナトリウムおよびドデシルベンゼンスルホン酸をそれぞれ１部を溶解した蒸留水２００部に上記混合シロキサン１００部を加え、ホモミキサーにて１０，０００ｒｐｍで予備攪拌した後、ホモジナイザーにより３００ｋｇ／ｃｍ2 の圧力で乳化、分散させ、オルガノシロキサンラテックスを得た。この混合液をコンデンサーおよび攪拌翼を備えたセパラブルフラスコに移し、混合攪拌しながら８０℃で５時間加熱した後２０℃で放置し、４８時間後に水酸化ナトリウム水溶液でこのラテックスのｐＨを７．４に中和し、重合を完結しポリオルガノシロキサン粒子を含むラテックスを得た。得られたポリオルガノシロキサン粒子の重合率は８９．５％であり、ポリオルガノシロキサン粒子の平均粒子径は０．１８μｍであった。
【００８３】
上記ポリオルガノシロキサン粒子を含むラテックスを固形分で８０部採取し攪拌機を備えたセパラブルフラスコにいれ、蒸留水１００部を加え、窒素置換をしてから５０℃に昇温し、ｎ−ブチルアクリレート９．８部、アリルメタクリレート０．２部およびｔｅｒｔ−ブチルヒドロペルオキシド０．５６部の混合液を仕込み３０分間攪拌し、この混合液をポリオルガノシロキサン粒子に浸透させた。次いで、硫酸第１鉄０．００２部、エチレンジアミン四酢酸二ナトリウム塩０．００６部、ロンガリット０．２６部および蒸留水５部の混合液を仕込み、ラジカル重合を開始させ、その後内温７０℃で２時間保持し重合を完了して複合ゴムラテックスを得た。この複合ゴムラテックスを一部採取し、複合ゴムの平均粒子径を測定したところ０．２２μｍであった。
【００８４】
この複合ゴムラテックスの固形分９０重行部に対して、ｔｅｒｔ−ブチルヒドロペルオキシド０．０６部とメチルメタクリレート１０部との混合液を７０℃にて１５分間にわたり滴下し、その後７０℃で４時間保持し、複合ゴムへのグラフト重合を完了した。メチルメタクリレートの重合率は、９６．４％であった。得られたグラフト共重合体ラテックスを塩化カルシウム１．５重量％の熱水２００部中に滴下し、凝固、分離し洗浄した。続いて、リン酸水素二カリウムとリン酸二水素ナトリウム（４３／５７重量％）からなるｐＨ緩衝剤をグラフト共重合体に対して０．５５重量部添加した後、乾燥させてポリオルガノシロキサン粒子含有グラフト共重合体（Ａ−２）１００重量部および（Ｂ）ｐＨ緩衝剤０．５５重量部からなる組成物の粉体を得た。
【００８５】
（製造例３）
製造例１において、リン酸水素二カリウムとリン酸二水素ナトリウム（４３／５７重量％）からなるｐＨ緩衝剤を０．０５重量部添加したこと以外は製造例１と同様にして製造し、ポリオルガノシロキサン粒子含有グラフト共重合体（Ａ−３）１００重量部および（Ｂ）ｐＨ緩衝剤０．０５重量部からなる組成物の紛体を得た。
【００８６】
（製造例４）
製造例２において、リン酸水素二カリウムとリン酸二水素ナトリウム（４３／５７重量％）からなるｐＨ緩衝剤を２．０重量部添加したこと以外は製造例１と同様にして製造し、ポリオルガノシロキサン粒子含有グラフト共重合体（Ａ−４）１００重量部および（Ｂ）ｐＨ緩衝剤２．０重量部からなる組成物の紛体を得た。
【００８７】
（製造例５）
ポリオルガノシロキサン粒子を含むラテックスを固形分で８０部から１０部、ｎ−ブチルアクリレートを９．８部から７９．８部に変更した以外は製造例２と同様にしてポリオルガノシロキサン粒子含有グラフト共重合体（Ａ−５）１００重量部および（Ｂ）ｐＨ緩衝剤０．５５重量部からなる組成物を製造した。
【００８８】
（製造例６）
撹拌機付耐圧容器に 純水２００部、エチレンジアミン４酢酸２ナトリウム塩０．００２部、硫酸第一鉄０．００１２部、エチレンジアミンテトラ酢酸ジナトリウム塩０．００８部、ポリオキシエチレンアルキルエーテルリン酸ナトリウム０．０２５部、を仕込み、脱酸した後に、ブタジエン１００部、ナトリウムホルムアルデヒドスルホキシレート０．０５部、パラメンタンハイドロパーオキサイド０．２部、を添加し、それから６時間かけてポリオキシエチレンアルキルエーテルリン酸ナトリウムを１．４部滴下した後、５０℃で２４時間保持し、転化率９８重量％で、体積平均粒子径０．２μｍのジエン系ゴムのラテックスを得た。
【００８９】
前記ジエン系ゴムのラテックス（ジエン系ゴムの固形分７８部）を６０℃に保持しながら、単量体としてのメタクリル酸メチル１７部、スチレン５部、を１時間にわたって添加した。また上記単量体の添加と同時に、ｔ−ブチルハイドロパーオキサイド０．０７部、ナトリウムホルムアルデヒドスルホキシレート０．１部、の添加を開始し、温度を約６０℃に保ちながら２時間かけて全量を添加した。さらに反応溶液を、約６０℃で１時間保持して、体積平均粒子径０．２２μｍのブタジエン系ゴムグラフト共重合体のラテックスを得た。
【００９０】
このブタジエン系ゴムのグラフト共重合体のラテックスに、フェノール系の抗酸化剤であるＩＲＧＡＮＯＸ−１０７６〔ｎ−オクタデシル−３−（３‘，５’，ジ−ｔ−ブチル−４‘−ヒドロキシフェニル）プロピオネート〕２部を添加した後、塩化カルシウム水溶液で凝析を行い、水洗、脱水をした。続いて得られたウェット樹脂にリン酸水素二カリウムとリン酸二水素ナトリウムを４３／５７重量％の比率で混合した７％水溶液をグラフト共重合体１００重量部に対して固形分で０．５５重量部となるように添加した。その後、乾燥させてブタジエン系ゴムグラフト共重合体（Ａ−６）１００重量部および（Ｂ）ｐＨ緩衝剤０．５５重量部からなる組成物の粉体を得た。
【００９１】
表１に、ポリオルガノシロキサン粒子含有グラフト共重合体組成物（Ａ−１）〜（Ａ−６）の組成についてまとめた。
【００９２】
【表１】
0006694657.tif 000002
【００９３】
（実施例１，２、比較例１〜４）
製造例１〜５で得られたポリオルガノシロキサン粒子含有グラフト共重合体組成物、製造例６で得られたブタジエン系ゴムグラフト共重合体組成物、（Ｃ）熱可塑性樹脂としてポリカーボネート樹脂（出光興産株式会社製、商品名：タフロンＡ２２００）、（Ｄ）ポリテトラフルオロエチレンとしてＰＴＦＥ（ダイキン工業株式会社製、ポリフロンＦＡ−５００（登録商標））を表２に示す割合で配合して樹脂組成物を得た。
【００９４】
得られた各々の樹脂組成物を２軸押出機（株式会社日本製鋼所製ＴＥＸ４４ＳＳ）で２７０℃にて溶融混錬し、ペレットを製造した。
得られたペレットを用いて、シリンダー温度２８０℃に設定した株式会社ファナック（ＦＡＮＵＣ）製のＦＡＳ１００Ｂ射出成形機で、厚さ１／８インチの難燃性評価用試験片、耐衝撃性試験片、および厚さ１／４インチの耐熱性試験片を作製した。得られた試験片を用いて前記評価方法に従って評価した。結果を表２に示す。
【００９５】
【表２】
0006694657.tif 000003
【００９６】
表２に示すとおり、実施例は比較例に比べて、難燃性、耐熱性、湿熱老化性、耐衝撃性に優れることが分かる。